(57)【要約】  感光層上に表面保護層を設けなくても、高感度であって残留電位が低く、優れた耐摩耗性や耐汚染性を有し、光疲労やフィルミングを起こしにくく、繰り返し印字前後における電位安定性にも優れた電子写真用感光体、その製造方法および電子写真装置を提供する。  導電性基体と、導電性基体上に設けられた感光層と、を含む電子写真用感光体である。感光層が、下記一般式（１）で示される構造を有する正孔輸送物質と、下記一般式（２）で示される繰返し構造を有するバインダー樹脂と、下記一般式（ＥＴ１）〜（ＥＴ３）で示される構造を有する電子輸送物質のうちの少なくとも１種と、を含有する。2019159342.tif 0000422019159342.tif 0000432019159342.tif 0000442019159342.tif 0000452019159342.tif 000046
2019159342.tif 000002
【特許請求の範囲】
【請求項１】
導電性基体と、前記導電性基体上に設けられた感光層と、を含む電子写真用感光体において、
前記感光層が、下記一般式（１）で示される構造を有する正孔輸送物質と、下記一般式（２）で示される繰返し構造を有するバインダー樹脂と、下記一般式（ＥＴ１）〜（ＥＴ３）で示される構造を有する電子輸送物質のうちの少なくとも１種と、を含有する電子写真用感光体。
2019159342.tif 000037
（式（１）中、Ｒ１は水素原子または置換基を有してもよい炭素数１〜３のアルキル基を示し、Ｒ２〜Ｒ１１は、各々独立に、水素原子、ハロゲン原子、置換基を有してもよい炭素数１〜６のアルキル基または置換基を有してもよい炭素数１〜６のアルコキシ基を示し、ｌ，ｍ，ｎは０〜４の整数であり、Ｒは水素原子または置換基を有してもよい炭素数１〜３のアルキル基を示す）
2019159342.tif 000038
（式（２）中、Ｒ１２〜Ｒ１５は、同一または異なって、水素原子、炭素数１〜１０のアルキル基または炭素数１〜１０のフルオロアルキル基を示し、ｇ，ｈ，ｋ，ｐは０〜４の整数であり、ｓ，ｔは０．３≦ｔ／（ｓ＋ｔ）≦０．７を満足し、連鎖末端基は１価の芳香族基または１価のフッ素含有脂肪族基である）
2019159342.tif 000039
（式（ＥＴ１）中、Ｒ１６，Ｒ１７は、同一または異なって、水素原子、炭素数１〜１２のアルキル基、炭素数１〜１２のアルコキシ基、置換基を有してもよいアリール基、シクロアルキル基、置換基を有してもよいアラルキル基またはハロゲン化アルキル基を表し、Ｒ１８は、水素原子、炭素数１〜６のアルキル基、炭素数１〜６のアルコキシ基、置換基を有してもよいアリール基、シクロアルキル基、置換基を有してもよいアラルキル基またはハロゲン化アルキル基を表し、Ｒ１９〜Ｒ２３は、同一または異なって、水素原子、ハロゲン原子、炭素数１〜１２のアルキル基、炭素数１〜１２のアルコキシ基、置換基を有してもよいアリール基、置換基を有してもよいアラルキル基、置換基を有してもよいフェノキシ基、ハロゲン化アルキル基、シアノ基またはニトロ基を表し、また、２つ以上の基が結合して環を形成してもよく、置換基は、ハロゲン原子、炭素数１〜６のアルキル基、炭素数１〜６のアルコキシ基、水酸基、シアノ基、アミノ基、ニトロ基またはハロゲン化アルキル基を表す）
2019159342.tif 000040
（式（ＥＴ２）中、Ｒ２４〜Ｒ２９は、同一または異なって、水素原子、ハロゲン原子、シアノ基、ニトロ基、水酸基、炭素数１〜１２のアルキル基、炭素数１〜１２のアルコキシ基、置換基を有してもよいアリール基、置換基を有してもよい複素環基、エステル基、シクロアルキル基、置換基を有してもよいアラルキル基、アリル基、アミド基、アミノ基、アシル基、アルケニル基、アルキニル基、カルボキシル基、カルボニル基、カルボン酸基またはハロゲン化アルキル基を表し、置換基は、ハロゲン原子、炭素数１〜６のアルキル基、炭素数１〜６のアルコキシ基、水酸基、シアノ基、アミノ基、ニトロ基またはハロゲン化アルキル基を表す）
2019159342.tif 000041
（式（ＥＴ３）中、Ｒ３０，Ｒ３１は、同一または異なって、水素原子、炭素数１〜１２のアルキル基、炭素数１〜１２のアルコキシ基、置換基を有してもよいアリール基、シクロアルキル基、置換基を有してもよいアラルキル基、ハロゲン化アルキル基を表し、置換基は、ハロゲン原子、炭素数１〜６のアルキル基、炭素数１〜６のアルコキシ基、水酸基、シアノ基、アミノ基、ニトロ基またはハロゲン化アルキル基を表す）
【請求項２】
前記感光層が、前記導電性基体上に順次積層された電荷発生層と電荷輸送層とを含み、かつ、前記電荷輸送層が、前記正孔輸送物質、前記バインダー樹脂および前記電子輸送物質を含む請求項１記載の電子写真用感光体。
【請求項３】
前記正孔輸送物質の正孔移動度が６０×１０−６［ｃｍ２／Ｖ・ｓ］以上であり、
前記電荷輸送層における前記バインダー樹脂の含有量が、前記電荷輸送層の固形分に対し５５質量％以上８５質量％以下である請求項２記載の電子写真用感光体。
【請求項４】
前記感光層が、前記正孔輸送物質、前記バインダー樹脂および前記電子輸送物質を単一層に含む請求項１記載の電子写真用感光体。
【請求項５】
前記正孔輸送物質の正孔移動度が６０×１０−６［ｃｍ２／Ｖ・ｓ］以上であり、
前記感光層における前記バインダー樹脂の含有量が、前記感光層の固形分に対し５５質量％以上８５質量％以下である請求項１または４記載の電子写真用感光体。
【請求項６】
前記感光層が、前記導電性基体上に順次積層された電荷輸送層と電荷発生層とを含み、かつ、前記電荷発生層が、前記正孔輸送物質、前記バインダー樹脂および前記電子輸送物質を含む請求項１記載の電子写真用感光体。
【請求項７】
前記正孔輸送物質の正孔移動度が６０×１０−６［ｃｍ２／Ｖ・ｓ］以上であり、
前記電荷発生層における前記バインダー樹脂の含有量が、前記電荷発生層の固形分に対し５５質量％以上８５質量％以下である請求項６記載の電子写真用感光体。
【請求項８】
請求項１記載の電子写真用感光体を製造するにあたり、前記導電性基体上に塗布液を塗布して前記感光層を形成する工程を包含する電子写真用感光体の製造方法であって、
前記一般式（１）で示される構造を有する正孔輸送物質と、前記一般式（２）で示される繰返し構造を有するバインダー樹脂と、前記一般式（ＥＴ１）〜（ＥＴ３）で示される構造を有する電子輸送物質のうちの少なくとも１種と、を含有する前記塗布液を準備する工程を備える電子写真用感光体の製造方法。
【請求項９】
請求項１記載の電子写真用感光体を搭載した電子写真装置。
【発明の詳細な説明】
【技術分野】
【０００１】
本発明は、電子写真用感光体（以下、「感光体」とも称する）、その製造方法および電子写真装置に関する。本発明は、詳しくは、主として導電性基体と有機材料を含む感光層とからなり、電子写真方式のプリンターや複写機、ファックスなどに用いられる電子写真用感光体、その製造方法および電子写真装置に関する。
【背景技術】
【０００２】
電子写真用感光体は、導電性基体上に光導電機能を有する感光層を設置した構造を基本構造とする。近年、電荷の発生や輸送を担う機能成分として有機化合物を用いる有機電子写真用感光体について、材料の多様性、高生産性、安全性などの利点により、研究開発が活発に進められ、複写機やプリンターなどへの適用が進められている。【０００３】
近年、オフィス内のネットワーク化に伴う集中印刷による電子写真装置１台当たりの印刷枚数の増加やランニングコスト削減の観点から、有機感光体には長耐用化が求められている。特に、新規カラープリンタ開発においては、コストダウンのため、マシンの小型化に伴い有機感光体も小径化が求められ、径２０ｍｍをベースにして検討が進められている。また、感光体の表面層は、主として電荷輸送物質およびバインダー樹脂により形成されることが一般的である。感光体表面の耐刷性を確保するためには、バインダー樹脂の分子構造やその含有量が重要となる。【０００４】
一般に、感光体には、暗所で表面電荷を保持する機能や、光を受容して電荷を発生する機能、さらには発生した電荷を輸送する機能が必要であり、これらの機能を併せ持った単層の感光層を備えた、いわゆる単層型感光体と、主として光受容時の電荷発生の機能を担う電荷発生層と、暗所で表面電荷を保持する機能および光受容時に電荷発生層にて発生した電荷を輸送する機能を担う電荷輸送層とに機能分離した層を積層した感光層を備えた、いわゆる積層型（機能分離型）感光体とがある。【０００５】
上記感光層は、電荷発生物質および電荷輸送物質とバインダー樹脂とを有機溶剤に溶解あるいは分散させた塗布液を、導電性基体上に塗布することにより形成されるのが一般的である。これら有機電子写真用感光体の、特に最表面となる層においては、紙や、トナー除去のためのブレードとの間に生ずる摩擦に強く、可とう性に優れ、かつ、露光の透過性が良いポリカーボネートをバインダー樹脂として使用することが多く見られる。中でも、バインダー樹脂としては、ビスフェノールＺ型ポリカーボネートが広く用いられている。バインダー樹脂としてかかるポリカーボネートを用いた技術は、特許文献１等に記載されている。【０００６】
一方、近年の電子写真装置はアルゴン、ヘリウム−ネオン、半導体レーザーあるいは発光ダイオードなどの単色光を露光光源として、画像および文字などの情報をデジタル（ｄｉｇｉｔａｌ）化処理して光信号に変換し、帯電させた感光体上に光照射することによって感光体表面に静電潜像を形成し、これをトナーによって可視化するという、いわゆるデジタル機が主流となっている。【０００７】
感光体を帯電させる方法としては、スコロトロンなどの帯電部材を用い、帯電部材と感光体とが非接触である非接触帯電方式と、半導電性のゴムローラーやブラシなどの帯電部材を用い、帯電部材と感光体とが接触する接触帯電方式とがある。このうち接触帯電方式は、非接触帯電方式と比較して感光体のごく近傍でコロナ放電が起きるためにオゾンの発生が少なく、印加電圧が低くてよいという特長がある。従って、よりコンパクトで低コスト、低環境汚染の電子写真装置を実現できるため、特に中型〜小型装置で主流となっている。【０００８】
また、感光体表面をクリーニングする手段としては、ブレードによる掻き落としや現像同時クリーニングプロセス等が主に用いられる。ブレードによるクリーニングは有機感光体表面の未転写残留トナーをブレードにより掻き落とし、トナーを廃トナーボックスに回収するか、または、再び現像器に戻すものである。かかるブレードによる掻き落とし方式のクリーナーを用いる場合、装置内に、掻き落とされたトナーを回収するためのトナー回収ボックスや、掻き落とされたトナーをリサイクルするための空間を必要とし、トナー回収ボックスの満杯を監視する必要もある。また、ブレードに紙粉や外添材が滞留したとき、有機感光体の表面に傷が生じて感光体の寿命を短くする場合もある。そこで、現像プロセスでトナーを回収したり、現像ローラの直前に感光体表面に付着した残留トナーを磁気的または電気的に吸引するプロセスを設置する場合もある。さらに、ブレードを用いてクリーニングを行う場合、クリーニング性を向上するには、ブレードのゴム硬度を向上したり、感光体に対する当接圧力を上げる必要がある。そのため、感光体の磨耗が促され、電位変動や感度変動を生じ、画像不具合を生じて、カラー機では色のバランスや再現性に不具合が生じる。【０００９】
一方、接触帯電機構を用い、現像装置で現像兼クリーニングを行うクリーニングレス機構を用いる場合は、接触帯電機構に帯電量が変動したトナーが発生する。または、ごく少量混入している逆極性トナーが存在する場合、これらのトナーが感光体表面から十分除去できずに帯電装置を汚染する問題がある。また、感光体帯電時に生じるオゾンや窒素酸化物等により感光体表面が汚染される場合もある。さらに、汚染物質そのものによる画像流れの問題の他、付着した物質が感光体表面の潤滑性を低下させ、紙粉やトナーが付着し易くなり、ブレード鳴きやめくれ、表面のキズを生じ易くする問題もある。【００１０】
また、転写工程におけるトナーの転写効率を高めるため、温湿度環境や紙の特徴に合わせて転写電流を最適化する制御を行うことによって、転写効率の向上により残留トナーを低減する試みもなされている。このようなプロセスや接触帯電方式に適した有機感光体としては、トナーの離型性を向上した有機感光体や、転写影響の少ない有機感光体が必要となる。【００１１】
これらの課題を解決するため、感光体最表面層の改良方法が提案されている。例えば、特許文献２および３には、感光体表面の耐久性を向上するため、感光層表層にフィラーを添加する方法が提案されている。しかし、かかる膜中にフィラーを分散する方法は、フィラーを均一に分散させることが難しいという問題がある。また、フィラー凝集体が存在したり、膜の透過性が低下したり、露光光をフィラーが散乱することにより、電荷輸送や電荷発生が不均一となり、画像特性が低下するという問題もある。これに対し、フィラー分散性を向上するために分散材を添加する方法が挙げられるが、分散材そのものが感光体特性に影響するため、フィラー分散性との両立を図ることは困難である。【００１２】
また、特許文献４には、感光層にポリテトラフルオロエチレン（ＰＴＦＥ）等のフッ素樹脂を含有させる方法が提案され、特許文献５には、アルキル変性ポリシロキサン等のシリコーン樹脂を添加する方法が提案されている。しかし、特許文献４記載の方法は、ＰＴＦＥ等のフッ素樹脂は溶剤への溶解性が低いか、あるいは他の樹脂との相溶性が悪いことから、相分離して樹脂界面で光散乱を生じる問題がある。そのため、感光体としての感度特性を充足できない。また、特許文献５記載の方法は、シリコーン樹脂が塗膜表面にブリードするため、継続的に効果が得られないという問題がある。【００１３】
このような問題を解決するために、特許文献６，７，８では、電荷輸送層に、電荷輸送剤として高移動度正孔輸送剤を含有させることにより、耐久性を向上させた感光体が提案されている。しかし、このような感光体でも組合せの樹脂により、耐摩耗性はまだ不十分という問題がある。【００１４】
一方、感光層の保護や機械的強度の向上、および表面潤滑性の向上などを目的として、感光層上に表面保護層を形成する方法が提案されている。しかし、これら表面保護層を形成する方法では、電荷輸送層上への成膜が難しいことや電荷輸送性能と電荷保持機能とを十分に両立させることが難しいという課題がある。【００１５】
また、耐汚染性については、感光体は電子写真装置内で常に帯電ローラや転写ローラと接触しているので、ローラの構成成分が滲み出すことにより感光体の表面が汚染され、ハーフトーン画像において黒スジが発生する問題がある。耐汚染性対策に関しては、特許文献９に示されるように、帯電ローラの表面をなす抵抗層に、エチレン・ブチレン共重合体を含む樹脂を用いる方法や、特許文献１０に示されるように、転写ローラのゴム層に、ゴム主成分としてのエピクロルヒドリン系ゴムおよび充填剤を含有するゴム組成物を用いる方法が提案されている。しかし、これらの方法では、耐汚染性の要求に対して十分応えることができなかった。【００１６】
上述のように、感光体材料としての有機材料は、無機材料にはない多くの長所を持つものの、電子写真用感光体に要求されるすべての特性を充分に満足するものが得られていないのが現状である。すなわち、繰り返し使用による帯電電位の低下や残留電位の上昇、感度変化等により、画像品質の劣化が引き起こされる。この劣化の原因については、全てが解明されているわけではないが、要因の一つとして、像露光および除電ランプ光に繰り返し晒されること、また、メンテナンス時に外部光に晒されることにより、樹脂が光劣化したり、電荷輸送物質が分解するなどが考えられる。
【先行技術文献】
【特許文献】
【００１７】
【特許文献１】特開昭６１−６２０４０号公報
【特許文献２】特開平１−２０５１７１号公報
【特許文献３】特開平７−３３３８８１号公報
【特許文献４】特開平４−３６８９５３号公報
【特許文献５】特開２００２−１６２７５９号公報
【特許文献６】特開２０００−６６４１９号公報
【特許文献７】特開２０００−４７４０５号公報
【特許文献８】特開２０１３−２５１８９号公報
【特許文献９】特開平１１−１６０９５８号
【特許文献１０】特開２００８−１６４７５７号
【発明の概要】
【発明が解決しようとする課題】
【００１８】
本発明の目的は、上記の問題点を解消して、感光層上に表面保護層を設けなくても、高感度であって残留電位が低く、優れた耐摩耗性や耐汚染性を有し、光疲労やフィルミングを起こしにくく、繰り返し印字前後における電位安定性にも優れた電子写真用感光体、その製造方法および電子写真装置を提供することにある。
【課題を解決するための手段】
【００１９】
本発明者らは、上記課題を解決するために鋭意研究を重ねた結果、感光体の最表面に位置する感光層中に、特定の高移動度正孔輸送物質、ポリカーボネート樹脂および電子輸送物質を含有させることにより、帯電ローラ等の装置内の構成部材から滲み出す成分の感光体内部への侵入を抑制して、耐汚染性を改善するとともに耐摩耗性を向上し、さらに光疲労やフィルミングを起こし難く、繰り返し印字前後の電位安定性についても確保できることを見出して、本発明を完成するに至った。【００２０】
すなわち、本発明の第一の態様は、導電性基体と、前記導電性基体上に設けられた感光層と、を含む電子写真用感光体において、
前記感光層が、下記一般式（１）で示される構造を有する正孔輸送物質と、下記一般式（２）で示される繰返し構造を有するバインダー樹脂と、下記一般式（ＥＴ１）〜（ＥＴ３）で示される構造を有する電子輸送物質のうちの少なくとも１種と、を含有するものである。
2019159342.tif 000003
（式（１）中、Ｒ１は水素原子または置換基を有してもよい炭素数１〜３のアルキル基を示し、Ｒ２〜Ｒ１１は、各々独立に、水素原子、ハロゲン原子、置換基を有してもよい炭素数１〜６のアルキル基または置換基を有してもよい炭素数１〜６のアルコキシ基を示し、ｌ，ｍ，ｎは０〜４の整数であり、Ｒは水素原子または置換基を有してもよい炭素数１〜３のアルキル基を示す）
2019159342.tif 000004
（式（２）中、Ｒ１２〜Ｒ１５は、同一または異なって、水素原子、炭素数１〜１０のアルキル基または炭素数１〜１０のフルオロアルキル基を示し、ｇ，ｈ，ｋ，ｐは０〜４の整数であり、ｓ，ｔは０．３≦ｔ／（ｓ＋ｔ）≦０．７を満足し、連鎖末端基は１価の芳香族基または１価のフッ素含有脂肪族基である）
2019159342.tif 000005
（式（ＥＴ１）中、Ｒ１６，Ｒ１７は、同一または異なって、水素原子、炭素数１〜１２のアルキル基、炭素数１〜１２のアルコキシ基、置換基を有してもよいアリール基、シクロアルキル基、置換基を有してもよいアラルキル基またはハロゲン化アルキル基を表し、Ｒ１８は、水素原子、炭素数１〜６のアルキル基、炭素数１〜６のアルコキシ基、置換基を有してもよいアリール基、シクロアルキル基、置換基を有してもよいアラルキル基またはハロゲン化アルキル基を表し、Ｒ１９〜Ｒ２３は、同一または異なって、水素原子、ハロゲン原子、炭素数１〜１２のアルキル基、炭素数１〜１２のアルコキシ基、置換基を有してもよいアリール基、置換基を有してもよいアラルキル基、置換基を有してもよいフェノキシ基、ハロゲン化アルキル基、シアノ基またはニトロ基を表し、また、２つ以上の基が結合して環を形成してもよく、置換基は、ハロゲン原子、炭素数１〜６のアルキル基、炭素数１〜６のアルコキシ基、水酸基、シアノ基、アミノ基、ニトロ基またはハロゲン化アルキル基を表す）
2019159342.tif 000006
（式（ＥＴ２）中、Ｒ２４〜Ｒ２９は、同一または異なって、水素原子、ハロゲン原子、シアノ基、ニトロ基、水酸基、炭素数１〜１２のアルキル基、炭素数１〜１２のアルコキシ基、置換基を有してもよいアリール基、置換基を有してもよい複素環基、エステル基、シクロアルキル基、置換基を有してもよいアラルキル基、アリル基、アミド基、アミノ基、アシル基、アルケニル基、アルキニル基、カルボキシル基、カルボニル基、カルボン酸基またはハロゲン化アルキル基を表し、置換基は、ハロゲン原子、炭素数１〜６のアルキル基、炭素数１〜６のアルコキシ基、水酸基、シアノ基、アミノ基、ニトロ基またはハロゲン化アルキル基を表す）
2019159342.tif 000007
（式（ＥＴ３）中、Ｒ３０，Ｒ３１は、同一または異なって、水素原子、炭素数１〜１２のアルキル基、炭素数１〜１２のアルコキシ基、置換基を有してもよいアリール基、シクロアルキル基、置換基を有してもよいアラルキル基、ハロゲン化アルキル基を表し、置換基は、ハロゲン原子、炭素数１〜６のアルキル基、炭素数１〜６のアルコキシ基、水酸基、シアノ基、アミノ基、ニトロ基またはハロゲン化アルキル基を表す）【００２１】
バインダー樹脂として上記一般式（２）で表される繰返し単位を有する共重合ポリカーボネート樹脂を用いることで優れた耐摩耗性を実現でき、正孔輸送物質として高移動度である上記一般式（１）で表される構造を有する化合物を用いることにより、耐摩耗性に寄与するバインダー樹脂の質量比率を増やしても高感度を維持することができるので、高い耐摩耗性と高感度との両立を実現することができる。一方で、上記一般式（２）で表されるポリカーボネート樹脂は、紫外光に対する耐光性やオゾン等の活性ガスに対する耐ガス性に劣る。そのため、紫外光吸収剤的役割で、紫外域に吸収を有する上記一般式（ＥＴ１）〜（ＥＴ３）で表される構造を有する電子輸送物質を用いることで、高い耐光性および繰り返し電位安定性を実現することができる。【００２２】
ここで、前記感光層は、前記導電性基体上に順次積層された電荷発生層と電荷輸送層とを含み、かつ、前記電荷輸送層が、前記正孔輸送物質、前記バインダー樹脂および前記電子輸送物質を含むものとすることができる。この場合、前記正孔輸送物質の正孔移動度が６０×１０−６［ｃｍ２／Ｖ・ｓ］以上であり、前記電荷輸送層における前記バインダー樹脂の含有量が、前記電荷輸送層の固形分に対し５５質量％以上８５質量％以下であることが好ましい。また、前記感光層は、前記正孔輸送物質、前記バインダー樹脂および前記電子輸送物質を単一層に含むものとすることもできる。この場合、前記正孔輸送物質の正孔移動度が６０×１０−６［ｃｍ２／Ｖ・ｓ］以上であり、前記感光層における前記バインダー樹脂の含有量が、前記感光層の固形分に対し５５質量％以上８５質量％以下であることが好ましい。さらに、前記感光層は、前記導電性基体上に順次積層された電荷輸送層と電荷発生層とを含み、かつ、前記電荷発生層が、前記正孔輸送物質、前記バインダー樹脂および前記電子輸送物質を含むものとすることもできる。この場合、前記正孔輸送物質の正孔移動度が６０×１０−６［ｃｍ２／Ｖ・ｓ］以上であり、前記電荷発生層における前記バインダー樹脂の含有量が、前記電荷発生層の固形分に対し５５質量％以上８５質量％以下であることが好ましい。【００２３】
また、本発明の第二の態様は、上記電子写真用感光体を製造するにあたり、前記導電性基体上に塗布液を塗布して前記感光層を形成する工程を包含する電子写真用感光体の製造方法であって、
前記一般式（１）で示される構造を有する正孔輸送物質と、前記一般式（２）で示される繰返し構造を有するバインダー樹脂と、前記一般式（ＥＴ１）〜（ＥＴ３）で示される構造を有する電子輸送物質のうちの少なくとも１種と、を含有する前記塗布液を準備する工程を備えるものである。【００２４】
さらに、本発明の第三の態様は、上記電子写真感光体を搭載した電子写真装置である。
【発明の効果】
【００２５】
本発明の上記態様によれば、感光層上に表面保護層を設けなくても、高感度であって残留電位が低く、優れた耐摩耗性や耐汚染性を有し、光疲労やフィルミングを起こしにくく、繰り返し印字前後における電位安定性にも優れた電子写真用感光体、その製造方法および電子写真装置を実現できる。
【図面の簡単な説明】
【００２６】
【図１】本発明の電子写真用感光体の一例を示す模式的断面図である。
【図２】本発明の電子写真用感光体の他の例を示す模式的断面図である。
【図３】本発明の電子写真用感光体のさらに他の例を示す模式的断面図である。
【図４】本発明の電子写真装置の一例を示す概略構成図である。
【発明を実施するための形態】
【００２７】
以下、本発明の実施の形態について、図面を用いて詳細に説明する。本発明は以下の説明により何ら限定されるものではない。
【００２８】
電子写真用感光体は、積層型（機能分離型）感光体としての、いわゆる負帯電積層型感光体および正帯電積層型感光体と、主として正帯電型で用いられる単層型感光体とに大別される。図１は、本発明の電子写真用感光体の一例を示す模式的断面図であり、負帯電型の積層型電子写真用感光体を示す。図示するように、負帯電積層型感光体においては、導電性基体１の上に、下引き層２を介して、電荷発生機能を備える電荷発生層４と電荷輸送機能を備える電荷輸送層５とが順次積層されてなる、負帯電積層型の感光層６が設けられている。
【００２９】
また、図２は、本発明の電子写真用感光体の他の例を示す模式的断面図であり、正帯電型の単層型電子写真用感光体を示す。図示するように、正帯電単層型感光体においては、導電性基体１の上に、下引き層２を介して、電荷発生機能および電荷輸送機能を兼ね備えた正帯電単層型の感光層３が積層されている。
【００３０】
さらに、図３は、本発明の電子写真用感光体のさらに他の例を示す模式的断面図であり、正帯電型の積層型電子写真用感光体を示す。図示するように、正帯電積層型感光体においては、導電性基体１の上に、下引き層２を介して、電荷輸送機能を備える電荷輸送層５と電荷発生機能および電荷輸送機能を兼ね備える電荷発生層４とが順次積層されてなる、正帯電積層型の感光層７が設けられている。
【００３１】
なお、いずれのタイプの感光体においても、下引き層２は必要に応じ設ければよい。また、本発明の「感光層」は、電荷発生層および電荷輸送層を積層した積層型感光層と、単層型感光層の両方を含む。
【００３２】
本発明の実施形態の感光体は、導電性基体と、導電性基体上に設けられた感光層と、を含み、感光層が、上記一般式（１）で示される構造を有する正孔輸送物質と、上記一般式（２）で示される繰返し構造を有するバインダー樹脂と、上記一般式（ＥＴ１）〜（ＥＴ３）で示される構造を有する電子輸送物質のうちの少なくとも１種と、を含有するものである。これにより、感光層上に表面保護層を設けなくても、高感度であって残留電位が低く、優れた耐摩耗性や耐汚染性を有し、光疲労やフィルミングを起こしにくく、繰り返し印字前後における電位安定性に優れた感光体を得ることができる。
【００３３】
正孔輸送物質としての、上記一般式（１）で表される構造を有する化合物の具体例としては以下のようなものが挙げられるが、これらに限定されるものではない。
【００３４】
2019159342.tif 000008
【００３５】
2019159342.tif 000009
【００３６】
2019159342.tif 000010
【００３７】
2019159342.tif 000011
【００３８】
2019159342.tif 000012
【００３９】
2019159342.tif 000013
【００４０】
正孔輸送物質としては、高移動度のものを用いることが好ましく、具体的には、電界強度を２０Ｖ／μｍとしたときの正孔移動度が４０×１０−６〜１２０×１０−６［ｃｍ２／Ｖ・ｓ］、特には６０×１０−６〜１２０×１０−６［ｃｍ２／Ｖ・ｓ］、さらには７０×１０−６〜１２０×１０−６［ｃｍ２／Ｖ・ｓ］のものを用いることが好ましい。一般式（１）で示される構造において、Ｒ１を有するベンゼン環に対し、置換基がメタ位あるいはパラ位に結合する正孔輸送物質が好ましい。
ここで、上記正孔移動度は、正孔輸送物質を、バインダー樹脂中に５０質量％となるよう添加して得られた塗布液を用いて測定することができる。正孔輸送材料と樹脂バインダとの比は５０：５０である。バインダー樹脂はビスフェノールＺ型ポリカーボネート樹脂でよい。例えば、ユピゼータＰＣＺ−５００（商品名、三菱ガス化学（株）製）でよい。具体的には、この塗布液を基材上に塗布し、１２０℃で３０分間乾燥して膜厚７μｍの塗膜を作製し、ＴＯＦ（Ｔｉｍｅ  ｏｆ  Ｆｌｉｇｈｔ）法を用いて、一定の電界強度２０Ｖ／μｍにおける正孔移動度を測定することができる。測定温度は３００Ｋである。
【００４１】
バインダー樹脂としての、上記一般式（２）で表される繰返し構造を有する樹脂の具体例としては以下のようなものが挙げられるが、これらに限定されるものではない。中でも、Ｒ１２およびＲ１３が水素原子であってＲ１４およびＲ１５がメチル基（ｋ＝１，ｐ＝１）であるものを用いると、耐摩耗性が向上するので、より好ましい。
【００４２】
2019159342.tif 000014
【００４３】
2019159342.tif 000015
【００４４】
なお、ｓ，ｔの比率は、０．３≦ｔ／（ｓ＋ｔ）≦０．７を満足することが好ましく、連鎖末端基は１価の芳香族基または１価のフッ素含有脂肪族基であることが好ましい。ｔ／（ｓ＋ｔ）を０．３以上とすることで、耐摩耗性および耐汚染性をともに良好に確保でき、ｔ／（ｓ＋ｔ）を０．７以下とすることで、樹脂の合成が容易となる。
【００４５】
電子輸送物質としての、上記一般式（ＥＴ１）で表される構造を有する化合物の具体例としては以下のようなものが挙げられるが、これらに限定されるものではない。
【００４６】
2019159342.tif 000016
【００４７】
2019159342.tif 000017
【００４８】
2019159342.tif 000018
【００４９】
2019159342.tif 000019
【００５０】
2019159342.tif 000020
【００５１】
電子輸送物質としての、上記一般式（ＥＴ２）で表される構造を有する化合物の具体例としては以下のようなものが挙げられるが、これらに限定されるものではない。
【００５２】
2019159342.tif 000021
【００５３】
電子輸送物質としての、上記一般式（ＥＴ３）で表される構造を有する化合物の具体例としては以下のようなものが挙げられるが、これらに限定されるものではない。
【００５４】
2019159342.tif 000022
【００５５】
導電性基体１は、感光体の電極としての役目と同時に感光体を構成する各層の支持体となっており、円筒状、板状、フィルム状などいずれの形状でもよい。導電性基体１の材質としては、アルミニウム、ステンレス鋼、ニッケルなどの金属類、あるいはガラス、樹脂などの表面に導電処理を施したもの等を使用できる。
【００５６】
下引き層２は、樹脂を主成分とする層やアルマイトなどの金属酸化皮膜からなるものである。かかる下引き層２は、導電性基体１から感光層への電荷の注入性を制御するため、または、導電性基体１表面の欠陥の被覆、感光層と導電性基体１との接着性の向上などの目的で、必要に応じて設けられる。下引き層２に用いられる樹脂材料としては、カゼイン、ポリビニルアルコール、ポリアミド、メラミン、セルロースなどの絶縁性高分子、ポリチオフェン、ポリピロール、ポリアニリンなどの導電性高分子が挙げられ、これらの樹脂は単独、あるいは適宜組み合わせて混合して用いることができる。また、これらの樹脂に、二酸化チタン、酸化亜鉛などの金属酸化物を含有させて用いてもよい。
【００５７】
感光層は、前述したように、負帯電積層型の感光層６、正帯電単層型の感光層３および正帯電積層型の感光層７のいずれであってもよい。負帯電積層型の感光層６の場合には、電荷輸送層５が上記特定の正孔輸送物質、バインダー樹脂および電子輸送物質を含み、正帯電積層型の感光層７の場合には、電荷発生層４が上記特定の正孔輸送物質、バインダー樹脂および電子輸送物質を含む。
【００５８】
（負帯電積層型感光体）
負帯電積層型感光体において、電荷発生層４は、電荷発生物質の粒子をバインダー樹脂中に分散させた塗布液を塗布するなどの方法により形成され、光を受容して電荷を発生する。電荷発生層４は、その電荷発生効率が高いことと同時に発生した電荷の電荷輸送層５への注入性が重要であり、電場依存性が少なく、低電場でも注入の良いことが望ましい。
【００５９】
電荷発生物質としては、Ｘ型無金属フタロシアニン、τ型無金属フタロシアニン、α型チタニルフタロシアニン、β型チタニルフタロシアニン、Ｙ型チタニルフタロシアニン、γ型チタニルフタロシアニン、アモルファス型チタニルフタロシアニン、ε型銅フタロシアニンなどのフタロシアニン化合物、各種アゾ顔料、アントアントロン顔料、チアピリリウム顔料、ペリレン顔料、ペリノン顔料、スクアリリウム顔料、キナクリドン顔料等を単独、または適宜組み合わせて用いることができ、画像形成に使用される露光光源の光波長領域に応じて好適な物質を選ぶことができる。
【００６０】
電荷発生層４に用いるバインダー樹脂としては、ポリカーボネート樹脂、ポリエステル樹脂、ポリアミド樹脂、ポリウレタン樹脂、塩化ビニル樹脂、酢酸ビニル樹脂、フェノキシ樹脂、ポリビニルアセタール樹脂、ポリビニルブチラール樹脂、ポリスチレン樹脂、ポリスルホン樹脂、ジアリルフタレート樹脂、メタクリル酸エステル樹脂の重合体および共重合体などを適宜組み合わせて使用することが可能である。
【００６１】
電荷発生層４は、電荷発生機能を有すればよいので、その膜厚は電荷発生物質の光吸収係数より決まり、一般的には１μｍ以下であり、好適には０．５μｍ以下である。電荷発生層４は、電荷発生物質を主体として、これに電荷輸送物質などを添加して使用することも可能である。
【００６２】
電荷発生層４におけるバインダー樹脂の含有量としては、電荷発生層４の固形分に対して、好適には２０〜８０質量％、より好適には３０〜７０質量％である。また、電荷発生層４における電荷発生物質の含有量としては、電荷発生層４の固形分に対して、好適には２０〜８０質量％、より好適には３０〜７０質量％である。
【００６３】
負帯電積層型感光体においては、電荷輸送層５が、上記一般式（１）で表される構造を有する正孔輸送物質、上記一般式（２）で表される繰返し単位を有するバインダー樹脂、および、上記一般式（ＥＴ１）〜（ＥＴ３）で表される構造を有する電子輸送物質のうちの少なくとも１種を含有する。これにより、本発明の所期の効果を得ることができる。
【００６４】
電荷輸送層５には、必要に応じて、本発明の効果を著しく損なわない範囲で、その他公知の正孔輸送物質を併用することもできる。その他公知の正孔輸送物質としては、例えば、ヒドラゾン化合物、ピラゾリン化合物、ピラゾロン化合物、オキサジアゾール化合物、オキサゾール化合物、アリールアミン化合物、ベンジジン化合物、スチルベン化合物、スチリル化合物、エナミン化合物、ブタジエン化合物、ポリビニルカルバゾール、ポリシラン等を、１種または２種以上で適宜組み合わせて使用することが可能である。
【００６５】
また、電荷輸送層５には、必要に応じて、本発明の効果を著しく損なわない範囲で、その他公知のバインダー樹脂を併用することもできる。その他公知のバインダー樹脂としては、例えば、前記一般式（１）で表される共重合ポリカーボネート樹脂以外のポリカーボネート樹脂、ポリアリレート樹脂、ポリエステル樹脂、ポリビニルアセタール樹脂、ポリビニルブチラール樹脂、ポリビニルアルコール樹脂、塩化ビニル樹脂、酢酸ビニル樹脂、ポリエチレン樹脂、ポリプロピレン樹脂、ポリスチレン樹脂、アクリル樹脂、ポリアミド樹脂、ケトン樹脂、ポリアセタール樹脂、ポリスルホン樹脂、メタクリル酸エステルの重合体などの熱可塑性樹脂や、アルキド樹脂、エポキシ樹脂、シリコン樹脂、尿素樹脂、フェノール樹脂、不飽和ポリエステル樹脂、ポリウレタン樹脂、メラミン樹脂などの熱硬化性樹脂、およびこれらの共重合体等を、１種または２種以上で適宜組み合わせて使用することが可能である。
【００６６】
さらに、電荷輸送層５には、必要に応じて、本発明の効果を著しく損なわない範囲で、その他公知の電子輸送物質を併用することもできる。その他公知の電子輸送物質としては、無水琥珀酸、無水マレイン酸、ジブロム無水琥珀酸、無水フタル酸、３−ニトロ無水フタル酸、４−ニトロ無水フタル酸、無水ピロメリット酸、ピロメリット酸、トリメリット酸、無水トリメリット酸、フタルイミド、４−ニトロフタルイミド、テトラシアノエチレン、テトラシアノキノジメタン、クロラニル、ブロマニル、ｏ−ニトロ安息香酸、マロノニトリル、トリニトロフルオレノン、トリニトロチオキサントン、ジニトロベンゼン、ジニトロアントラセン、ジニトロアクリジン、ニトロアントラキノン、ジニトロアントラキノン、チオピラン系化合物、キノン系化合物、ベンゾキノン系化合物、ジフェノキノン系化合物、ナフトキノン系化合物、アゾキノン系化合物、アントラキノン系化合物、ジイミノキノン系化合物、スチルベンキノン系化合物等の電子輸送物質（アクセプター性化合物）を、１種または２種以上で適宜組み合わせて使用することが可能である。
【００６７】
電荷輸送層５におけるバインダー樹脂の含有量としては、電荷輸送層５の固形分に対して、好適には５５〜８５質量％、より好適には６０〜７５質量％である。バインダー樹脂を上記範囲で含有させることで、感光体の耐摩耗性および耐刷性をより向上することができ、好ましい。また、電荷輸送層５における正孔輸送物質の含有量としては、バインダー樹脂１００質量部に対し、好適には２０〜８０質量部であり、より好適には３０〜７０質量部である。さらに、電荷輸送層５における電子輸送物質の含有量としては、バインダー樹脂１００質量部に対し、好適には１〜１０質量部であり、より好適には３〜５質量部である。
【００６８】
なお、電荷輸送層５の膜厚は、実用的に有効な表面電位を維持するためには５〜６０μｍが好ましく、より好ましくは１０〜４０μｍである。
【００６９】
（正帯電単層型感光体）
正帯電単層型感光体において、正帯電単層型の感光層３は、正孔輸送物質としての上記一般式（１）で表される構造を有する化合物、バインダー樹脂としての上記一般式（２）で表される繰返し単位を有する樹脂、および、電子輸送物質としての上記一般式（ＥＴ１）〜（ＥＴ３）で表される構造を有する化合物の少なくとも１種に加えて、電荷発生物質を含有して構成することができる。これにより、本発明の所期の効果を得ることができる。
【００７０】
感光層３に用いる電荷発生物質としては、例えば、フタロシアニン系顔料、アゾ顔料、アントアントロン顔料、ペリレン顔料、ペリノン顔料、多環キノン顔料、スクアリリウム顔料、チアピリリウム顔料、キナクリドン顔料等を使用することができる。また、これら電荷発生物質を単独または２種以上で適宜組み合わせて使用することが可能である。特に、アゾ顔料としては、ジスアゾ顔料、トリスアゾ顔料、ペリレン顔料としては、Ｎ，Ｎ’−ｂｉｓ（３，５−ｄｉｍｅｔｈｙｌｐｈｅｎｙｌ）−３，４：９，１０−ｐｅｒｙｌｅｎｅ−ｂｉｓ（ｃａｒｂｏｘｉｍｉｄｅ）、フタロシアニン系顔料としては、無金属フタロシアニン、銅フタロシアニン、チタニルフタロシアニンが好ましい。さらには、Ｘ型無金属フタロシアニン、τ型無金属フタロシアニン、ε型銅フタロシアニン、α型チタニルフタロシアニン、β型チタニルフタロシアニン、Ｙ型チタニルフタロシアニン、アモルファスチタニルフタロシアニン、特開平８−２０９０２３号公報、米国特許第５７３６２８２号明細書および米国特許第５８７４５７０号明細書に記載のＣｕＫα：Ｘ線回析スペクトルにてブラッグ角２θが９．６°を最大ピークとするチタニルフタロシアニンを用いると、感度、耐久性および画質の点で著しく改善された効果を示す。
【００７１】
正帯電単層型の感光層３には、必要に応じて、本発明の効果を著しく損なわない範囲で、その他公知の正孔輸送物質を併用することもできる。その他公知の正孔輸送物質としては、例えば、ヒドラゾン化合物、ピラゾリン化合物、ピラゾロン化合物、オキサジアゾール化合物、オキサゾール化合物、アリールアミン化合物、ベンジジン化合物、スチルベン化合物、スチリル化合物、ポリ−Ｎ−ビニルカルバゾール、ポリシラン等を、単独または２種以上で適宜組み合わせて使用することが可能である。正孔輸送物質としては、光照射時に発生する正孔の輸送能力が優れている他、電荷発生物質との組み合せに好適なものが好ましい。
【００７２】
また、正帯電単層型の感光層３には、必要に応じて、本発明の効果を著しく損なわない範囲で、その他公知のバインダー樹脂を併用することもできる。その他公知のバインダー樹脂としては、上記一般式（２）で示される繰返し単位を有する共重合ポリカーボネート樹脂以外の、ビスフェノールＡ型、ビスフェノールＺ型、ビスフェノールＡ型‐ビフェニル共重合体などの各種ポリカーボネート樹脂、ポリフェニレン樹脂、ポリエステル樹脂、ポリビニルアセタール樹脂、ポリビニルブチラール樹脂、ポリビニルアルコール樹脂、塩化ビニル樹脂、酢酸ビニル樹脂、ポリエチレン樹脂、ポリプロピレン樹脂、アクリル樹脂、ポリウレタン樹脂、エポキシ樹脂、メラミン樹脂、シリコーン樹脂、ポリアミド樹脂、ポリスチレン樹脂、ポリアセタール樹脂、ポリアリレート樹脂、ポリスルホン樹脂、メタクリル酸エステルの重合体およびこれらの共重合体等を、１種または２種以上で適宜組み合わせて使用することが可能である。さらに、分子量の異なる同種の樹脂を混合して用いてもよい。
【００７３】
さらに、正帯電単層型の感光層３には、必要に応じて、本発明の効果を著しく損なわない範囲で、その他公知の電子輸送物質を併用することもできる。その他公知の電子輸送物質としては、例えば、無水琥珀酸、無水マレイン酸、ジブロモ無水琥珀酸、無水フタル酸、３−ニトロ無水フタル酸、４−ニトロ無水フタル酸、無水ピロメリット酸、ピロメリット酸、トリメリット酸、無水トリメリット酸、フタルイミド、４−ニトロフタルイミド、テトラシアノエチレン、テトラシアノキノジメタン、クロラニル、ブロマニル、ｏ−ニトロ安息香酸、マロノニトリル、トリニトロフルオレノン、トリニトロチオキサントン、ジニトロベンゼン、ジニトロアントラセン、ジニトロアクリジン、ニトロアントラキノン、ジニトロアントラキノン、チオピラン系化合物、キノン系化合物、ベンゾキノン化合物、ジフェノキノン系化合物、ナフトキノン系化合物、アントラキノン系化合物、スチルベンキノン系化合物、アゾキノン系化合物等を、１種または２種以上で適宜組み合わせて使用することが可能である。
【００７４】
正帯電単層型の感光層３におけるバインダー樹脂の含有量としては、感光層３の固形分に対して、好適には５５〜８５質量％、より好適には６０〜８０質量％である。バインダー樹脂を上記範囲で含有させることで、感光体の耐摩耗性および耐刷性をより向上することができ、好ましい。また、感光層３における正孔輸送物質の含有量としては、バインダー樹脂１００質量部に対し、好適には３〜８０質量部であり、より好適には５〜６０質量部である。さらに、感光層３における電子輸送物質の含有量としては、バインダー樹脂１００質量部に対し、好適には１〜５０質量部であり、より好適には５〜４０質量部である。さらにまた、感光層３における電荷発生物質の含有量としては、バインダー樹脂１００質量部に対し、好適には０．１〜２０質量部であり、より好適には０．５〜１０質量部である。
【００７５】
単層型感光層３の膜厚は、実用的に有効な表面電位を維持するためには３〜１００μｍの範囲が好ましく、５〜４０μｍの範囲がより好ましい。
【００７６】
（正帯電積層型感光体）
正帯電積層型感光体において、電荷輸送層５は、主として電荷輸送物質とバインダー樹脂とにより構成される。電荷輸送層５に用いる電荷輸送物質およびバインダー樹脂としては、負帯電積層型感光体における電荷輸送層５について挙げたものと同様の材料を用いることができる。各材料の含有量や、電荷輸送層５の膜厚も負帯電積層型感光体と同様とすることができる。
【００７７】
正帯電積層型感光体において、電荷発生層４は、正孔輸送物質としての上記一般式（１）で表される構造を有する化合物、バインダー樹脂としての上記一般式（２）で表される繰返し単位を有する樹脂、および、電子輸送物質としての上記一般式（ＥＴ１）〜（ＥＴ３）で表される構造を有する化合物の少なくとも１種に加えて、電荷発生物質を含有して構成することができる。これにより、本発明の所期の効果を得ることができる。
【００７８】
電荷発生層４に用いる電荷発生物質としては、正帯電単層型感光体における正帯電単層型の感光層３について挙げたものと同様の材料を用いることができる。また、正孔輸送物質、電子輸送物質、およびバインダー樹脂についても、感光層３におけるのと同様に、必要に応じて、本発明の効果を著しく損なわない範囲で、その他公知の材料を併用することができる。各材料の含有量や、電荷発生層４の膜厚についても、感光層３と同様とすることができる。
【００７９】
ここで、積層型または単層型のいずれの感光層中にも、耐環境性や有害な光に対する安定性を向上させる目的で、本発明の効果を著しく損なわない範囲で、酸化防止剤、ラジカル捕捉剤、一重項クエンチャー、紫外線吸収剤、光安定剤等の劣化防止剤を含有させることができる。このような化合物としては、例えば、トコフェロールなどのクロマノール誘導体およびエステル化化合物、ポリアリールアルカン化合物、ハイドロキノン誘導体、エーテル化化合物、ジエーテル化化合物、ベンゾフェノン誘導体、ベンゾトリアゾール誘導体、チオエーテル化合物、フェニレンジアミン誘導体、ホスホン酸エステル、亜リン酸エステル、フェノール化合物、ヒンダードフェノール化合物、直鎖アミン化合物、環状アミン化合物、ヒンダードアミン化合物、ビフェニル誘導体等が挙げられる。
【００８０】
また、上記感光層中には、形成した膜のレベリング性の向上や潤滑性の付与を目的として、シリコーンオイルやフッ素系オイル等のレベリング剤を含有させることもできる。さらに、膜硬度の調整、摩擦係数の低減、潤滑性の付与等を目的として、酸化ケイ素（シリカ）、酸化チタン、酸化亜鉛、酸化カルシウム、酸化アルミニウム（アルミナ）、酸化ジルコニウム等の金属酸化物、硫酸バリウム、硫酸カルシウム等の金属硫酸塩、窒化ケイ素、窒化アルミニウム等の金属窒化物の微粒子、または、４フッ化エチレン樹脂等のフッ素系樹脂粒子、フッ素系クシ型グラフト重合樹脂粒子等を含有してもよい。さらにまた、必要に応じて、電子写真特性を著しく損なわない範囲で、その他公知の添加剤を含有させることもできる。
【００８１】
（感光体の製造方法）
本発明の実施形態の感光体の製造方法は、上記電子写真用感光体を製造するにあたり、導電性基体上に塗布液を塗布して感光層を形成する工程を包含するものであり、上記一般式（１）で示される構造を有する正孔輸送物質と、上記一般式（２）で示される繰返し構造を有するバインダー樹脂と、上記一般式（ＥＴ１）〜（ＥＴ３）で示される構造を有する電子輸送物質のうちの少なくとも１種と、を含有する上記塗布液を準備する工程を備える。
【００８２】
具体的には、負帯電積層型感光体の場合、まず、任意の電荷発生材料および樹脂バインダーを溶媒中に溶解、分散させて電荷発生層の形成用塗布液を調製し準備する工程と、この電荷発生層の形成用塗布液を、導電性基体の外周に、所望に応じ下引き層を介して塗工、乾燥させて電荷発生層を形成する工程と、を含む方法により、電荷発生層を形成する。次に、上記特定の正孔輸送材料、樹脂バインダーおよび電子輸送材料を溶媒中に溶解させて電荷輸送層の形成用塗布液を調製し準備する工程と、この電荷輸送層の形成用塗布液を、上記電荷発生層上に塗工、乾燥させて電荷輸送層を形成する工程と、を含む方法により電荷輸送層を形成する。このような製造方法により、実施形態の負帯電積層型感光体を製造することができる。
【００８３】
また、正帯電単層型感光体は、上記特定の正孔輸送材料、樹脂バインダーおよび電子輸送材料、並びに、任意の電荷発生材料を、溶媒中に溶解、分散させて単層型感光層の形成用塗布液を調製し準備する工程と、この単層型感光層の形成用塗布液を、導電性基体の外周に、所望に応じ下引き層を介して塗工、乾燥させて感光層を形成する工程と、を含む方法により、製造することができる。
【００８４】
さらに、正帯電積層型感光体の場合、まず、任意の正孔輸送材料および樹脂バインダーを溶媒に溶解させて電荷輸送層の形成用塗布液を調製し準備する工程と、この電荷輸送層の形成用塗布液を、導電性基体の外周に、所望に応じ下引き層を介して塗工、乾燥させて電荷輸送層を形成する工程と、を含む方法により、電荷輸送層を形成する。次に、上記特定の正孔輸送材料、樹脂バインダーおよび電子輸送材料、並びに、任意の電荷発生材料を、溶媒中に溶解、分散させて電荷発生層の形成用塗布液を調製し準備する工程と、この電荷発生層の形成用塗布液を、上記電荷輸送層上に塗工、乾燥させて電荷発生層を形成する工程と、を含む方法により電荷発生層を形成する。このような製造方法により実施形態の正帯電積層型感光体を製造することができる。
【００８５】
ここで、塗布液の調製に用いる溶媒の種類や、塗工条件、乾燥条件等については、常法に従い適宜選択することができ、特に制限されるものではない。好適には、塗工方法としては、浸漬塗工法を用いる。浸漬塗工法を用いることで、外観品質が良好で電気特性の安定した感光体を、低コストかつ高生産性を確保しつつ製造することができる。  
【００８６】
（電子写真装置）
本発明の実施形態の電子写真用感光体は、各種マシンプロセスに適用することにより所期の効果が得られるものである。具体的には、ローラやブラシなどの帯電部材を用いた接触帯電方式、コロトロンやスコロトロンなどの帯電部材を用いた非接触帯電方式等の帯電プロセス、並びに、非磁性一成分、磁性一成分、二成分などの現像剤を用いた接触現像および非接触現像方式などの現像プロセスにおいても、十分な効果を得ることができる。
【００８７】
図４に、本発明の電子写真装置の一構成例の概略構成図を示す。図示する電子写真装置６０は、導電性基体１と、その外周面上に被覆された下引き層２および感光層３００とを含む、本発明の実施形態の感光体８を搭載する。この電子写真装置６０は、感光体８の外周縁部に配置された、図示する例ではローラ状の帯電部材２１と、この帯電部材２１に印加電圧を供給する高圧電源２２と、像露光部材２３と、現像ローラ２４１を備えた現像器２４と、給紙ローラ２５１および給紙ガイド２５２を備えた給紙部材２５と、転写帯電器（直接帯電型）２６と、から構成される。電子写真装置６０は、さらに、クリーニングブレード２７１を備えたクリーニング装置２７と、除電部材２８と、を含んでもよい。また、本発明の実施形態の電子写真装置６０は、カラープリンタとすることができる。
【実施例】
【００８８】
以下、本発明の具体的態様を、実施例を用いてさらに詳細に説明する。本発明はその要旨を超えない限り、以下の実施例によって限定されるものではない。【００８９】
（負帯電積層型感光体の製造）
（実施例１）
アルコール可溶性ナイロン（東レ（株）製、商品名「ＣＭ８０００」）５質量部と、アミノシラン処理された酸化チタン微粒子５質量部とを、メタノール９０質量部に溶解、分散させて、下引き層用塗布液を調製した。導電性基体１としての外径３０ｍｍのアルミニウム製円筒の外周に、この下引き層用塗布液を浸漬塗工し、温度１００℃で３０分間乾燥して、膜厚３μｍの下引き層２を形成した。【００９０】
電荷発生物質としてのＹ型チタニルフタロシアニン１質量部と、バインダー樹脂としてのポリビニルブチラール樹脂（積水化学（株）製、商品名「エスレックＫＳ−１」）１．５質量部とをジクロロメタン６０質量部に溶解、分散させて、電荷発生層用塗布液を調製した。下引き層２上に、この電荷発生層用塗布液を浸漬塗工し、温度８０℃で３０分間乾燥して、膜厚０．３μｍの電荷発生層４を形成した。【００９１】
バインダー樹脂としての、上記構造式（２−５）で示され、ｔ／（ｓ＋ｔ）＝０．５であって、かつ、末端基が下記構造式（３）で示される基である質量平均分子量５０，０００の共重合ポリカーボネート樹脂１３０質量部と、正孔輸送物質としての上記構造式（１−５）で示される化合物７０質量部（バインダー樹脂１００質量部に対し約５４質量部）と、上記構造式（ＥＴ２−３）で示される電子輸送物質５質量部（バインダー樹脂１００質量部に対し約３．８質量部）とを、ジクロロメタン１０００質量部に溶解して、電荷輸送層用塗布液を調製した。構造式（１−５）で示される化合物の正孔移動度は、電界強度を２０Ｖ／μｍとしたとき７５．２×１０−６［ｃｍ２／Ｖ・ｓ］であった。バインダー樹脂の含有量は、電荷輸送層５の固形分に対し約６３質量％であった。
電荷発生層４上に、この電荷輸送層用塗布液を浸漬塗工し、温度９０℃で６０分間乾燥して、膜厚２５μｍの電荷輸送層５を形成し、負帯電積層型感光体を作製した。
2019159342.tif 000023
【００９２】
（実施例２〜２２、比較例１〜１５）
電荷輸送層５のバインダー樹脂、正孔輸送物質および電子輸送物質を、下記の表中に示すように変更した以外は、実施例１と同様の方法で、電子写真感光体を作製した。
なお、各実施例および比較例において使用した正孔輸送物質の、電界強度２０Ｖ／μｍにおける正孔移動度（×１０−６［ｃｍ２／Ｖ・ｓ］）は次のとおりである。
構造式（１−２）で示される化合物：７３．９
構造式（Ａ−１００）で示される化合物：１３．２
構造式（Ａ−１０１）で示される化合物：９．５７
構造式（Ａ−１０２）で示される化合物：３４．５
実施例で使用した、上記以外の、一般式（１）で表される正孔輸送物質の正孔移動度は、その分子構造から、いずれも電界強度を２０Ｖ／μｍとしたとき６０×１０−６〜１２０×１０−６［ｃｍ２／Ｖ・ｓ］の範囲内にあると推定される。
下記の表中で使用した材料の構造式を、以下に示す。【００９３】
2019159342.tif 000024
【００９４】
【表１】
2019159342.tif 000025
【００９５】
【表２】
2019159342.tif 000026
【００９６】
実施例１〜２２および比較例１〜１５において作製した電子写真感光体を用いて、以下に示す評価方法にて、それぞれ電気特性、電位安定性、耐摩耗性、耐光性、フィルミング、および、耐汚染性について評価した。その結果を、下記の表中に示す。【００９７】
（電気特性の評価）
各実施例および比較例にて得られた感光体の電気特性を、ジェンテック社製のプロセスシミュレーター（ＣＹＮＴＨＩＡ９１）を使用して、以下の方法で評価した。実施例１〜２２および比較例１〜１５の感光体について、温度２２℃、湿度５０％の環境下で、感光体の表面を暗所にてコロナ放電により−６５０Ｖに帯電せしめた後、暗所で５秒間放置した。
次に、ハロゲンランプを光源とし、フィルターを用いて７８０ｎｍに分光した１．０μＷ／ｃｍ２の露光光を、表面電位が−６００Ｖになった時点から感光体に５秒間照射した。表面電位が−３００Ｖとなるまで光減衰するのに要する露光量をＥ１／２（μＪ／ｃｍ２）とし、露光後５秒後の感光体表面の残留電位をＶｒ５（−Ｖ）とした。【００９８】
（電位安定性および耐摩耗性の評価）
各実施例および比較例において作製した感光体を、感光体の表面電位も測定できるように改造を施した、２成分現像方式のデジタル複写機（キャノン社製，ｉｍａｇｅ  Ｒｕｎｎｅｒ  ｃｏｌｏｒ  ２８８０）に搭載し、１万枚印字前後における明部電位の変化量、および、紙やブレードとの摩擦による感光層の膜削れ量について評価した。【００９９】
（光疲労特性およびフィルミングの評価）
各実施例および比較例において作製した感光体を、光を照射する部分に開口部を設けた黒紙で覆って、５００ｌｘの照度に調整した白色蛍光灯の光を１０分間照射した。光照射終了直後に感光体をキャノン社製のｉｍａｇｅ  Ｒｕｎｎｅｒ  ｃｏｌｏｒ  ２８８０に搭載して、黒４５％のハーフトーン画像を出力し、光照射部と非照射部との印字濃度差を測定した。印字濃度差が０．０３以下の場合を○、０．０３を超え０．０６以下の場合を△、０．０６を超える場合を×として評価した。【０１００】
また、フィルミング評価については、繰返し印字後における感光体表面へのトナーの付着の有無により判定を行った。トナー付着が観察されなかったものは○、トナー付着がやや観察されたものは△、トナー付着が明確に観察されたものは×と評価した。【０１０１】
（耐汚染性の評価）
各実施例および比較例において作製した感光体を帯電ローラおよび転写ローラに当接させ、温度６０℃で湿度９０％環境に３０日間放置した。帯電ローラおよび転写ローラはＨＰ社製のプリンターＬＪ４２５０に搭載されるものと同型であった。放置後の感光体をＨＰ社製のプリンターＬＪ４２５０に搭載し、ハーフトーン画像を印字して画像評価を行った。ハーフトーン画像に黒スジの発生がない場合を○、ハーフトーン画像に実用上問題ない程度の黒スジの発生があった場合を△、ハーフトーン画像に黒スジの発生があった場合を×とした。【０１０２】
【表３】
2019159342.tif 000027
【０１０３】
【表４】
2019159342.tif 000028
【０１０４】
上記表中の結果から、負帯電積層型感光体の電荷輸送層中に特定の高移動度正孔輸送物質、ポリカーボネート樹脂および電子輸送物質の組合せを含有させることにより、電気特性および耐汚染性を改善できた。電荷輸送層におけるポリカーボネート樹脂の含有量が電荷輸送層の固形分に対し５５質量％以上であることにより、比較例対比で１万枚繰り返し印字後の膜削れ量を５０％以上低減できることが明らかとなった。また、このとき、印字後の電位および画像評価において問題が見られることはなかった。【０１０５】
（正帯電単層型感光体の製造）
（実施例２３）
導電性基体１としての外径２４ｍｍのアルミニウム製円筒の外周に、塩化ビニル−酢酸ビニル−ビニルアルコール共重合体（日信化学工業（株）製、商品名「ソルバインＴＡ５Ｒ」）０．２質量部をメチルエチルケトン９９質量部に攪拌溶解させて調製した下引き層形成用塗布液を浸漬塗工し、温度１００℃で３０分間乾燥して、膜厚０．１μｍの下引き層２を形成した。【０１０６】
電荷発生物質としての下記式、
2019159342.tif 000029
で示される無金属フタロシアニン１．５質量部（バインダー樹脂１００質量部に対し約１．２質量部）と、正孔輸送物質としての上記構造式（１−５）で示される化合物４５質量部（バインダー樹脂１００質量部に対し約３４．６質量部）と、電子輸送物質としての上記構造式（ＥＴ２−３）で示される化合物３５質量部（バインダー樹脂１００質量部に対し約２６．９質量部）と、バインダー樹脂としての上記構造式（２−５）で示される樹脂１３０質量部とを、テトラヒドロフラン８５０質量部に溶解、分散させて単層型感光層形成用塗布液を調製した。構造式（１−５）で示される化合物の正孔移動度は、電界強度を２０Ｖ／μｍとしたとき７５．２×１０−６［ｃｍ２／Ｖ・ｓ］であった。バインダー樹脂の含有量は、感光層３の固形分に対し約６１質量％であった。
下引き層２上に、この単層型感光層形成用塗布液を浸漬塗工し、温度１００℃で６０分間乾燥して、膜厚２５μｍの感光層３を形成し、正帯電単層型感光体を作製した。【０１０７】
（実施例２４〜３３、比較例１６〜２４）
バインダー樹脂、正孔輸送物質および電子輸送物質について、下記の表５中に示すように変更した以外は、実施例２３と同様の方法で、電子写真用感光体を作製した。
なお、各実施例において使用した一般式（１）で表される正孔輸送物質の正孔移動度は、その分子構造から、いずれも電界強度を２０Ｖ／μｍとしたとき６０×１０−６〜１２０×１０−６［ｃｍ２／Ｖ・ｓ］の範囲内にあると推定される。
下記の表中で使用した材料の構造式を、以下に示す。
2019159342.tif 000030
【０１０８】
【表５】
2019159342.tif 000031
【０１０９】
実施例２３〜３３および比較例１６〜２４において作製した電子写真用感光体の電気特性を以下に示す評価方法にて評価した。各実施例および比較例の感光体の電位安定性、耐摩耗性、耐光性、フィルミング、および、耐汚染性について、使用するプリンターをブラザー社製のプリンターＨＬ‐２０４０に変えた以外は負帯電積層型感光体の例と同様にして、評価を行った。その結果を、下記の表中に示す。【０１１０】
（電気特性の評価）
各実施例および比較例にて得られた感光体の電気特性を、ジェンテック社製のプロセスシミュレーター（ＣＹＮＴＨＩＡ９１）を使用して、以下の方法で評価した。実施例２３〜３３および比較例１６〜２４の感光体について、温度２２℃、湿度５０％の環境下で、感光体の表面を暗所にてコロナ放電により６５０Ｖに帯電せしめた後、暗所で５秒間放置した。
次に、ハロゲンランプを光源とし、フィルターを用いて７８０ｎｍに分光した１．０μＷ／ｃｍ２の露光光を、表面電位が６００Ｖになった時点から感光体に５秒間照射した。表面電位が３００Ｖとなるまで光減衰するのに要する露光量をＥ１／２（μＪ／ｃｍ２）とし、露光後５秒後の感光体表面の残留電位をＶｒ５（Ｖ）とした。【０１１１】
【表６】
2019159342.tif 000032
【０１１２】
上記表中の結果から、正帯電単層型感光体の感光層中に特定の高移動度正孔輸送物質、ポリカーボネート樹脂および電子輸送物質の組合せを含有させることにより、耐汚染性を改善するとともに、比較例対比で１万枚繰り返し印字後の膜削れ量を５０％以上低減できることが明らかとなった。また、このとき、印字後の電位および画像評価において問題が見られることはなかった。【０１１３】
（正帯電積層型感光体の製造）
（実施例３４）
正孔輸送物質としての下記式、
2019159342.tif 000033
で示される化合物５０質量部と、バインダー樹脂としてのビスフェノールＺ型ポリカーボネート５０質量部とを、ジクロロメタン８００質量部に溶解して、電荷輸送層用塗布液を調製した。導電性基体１としての外径２４ｍｍのアルミニウム製円筒の外周に、この電荷輸送層用塗布液を浸漬塗工し、温度１２０℃で６０分間乾燥して、膜厚１５μｍの電荷輸送層を形成した。【０１１４】
電荷発生物質としての下記式、
2019159342.tif 000034
で示される無金属フタロシアニン１．５質量部（バインダー樹脂１００質量部に対し約２．５質量部）と、正孔輸送物質としての上記構造式（１−５）で示される化合物１０質量部（バインダー樹脂１００質量部に対し約１７質量部）と、電子輸送物質としての上記構造式（ＥＴ２−３）で示される化合物２７．５質量部（バインダー樹脂１００質量部に対し約４５．８質量部）と、バインダー樹脂としての上記構造式（２−５）で示される樹脂６０質量部とを、１、２−ジクロロエタン８００質量部に溶解、分散させて電荷発生層用塗布液を調製した。構造式（１−５）で示される化合物の正孔移動度は、電界強度を２０Ｖ／μｍとしたとき７５．２×１０−６［ｃｍ２／Ｖ・ｓ］であった。バインダー樹脂の含有量は、電荷発生層４の固形分に対し約６１質量％であった。
上記電荷輸送層上に、電荷発生層用塗布液を浸漬塗工し、温度１００℃で６０分間乾燥して、膜厚１５μｍの電荷発生層を形成し、正帯電積層型感光体を作製した。【０１１５】
（実施例３５〜４４、比較例２５〜３３）
バインダー樹脂、正孔輸送物質および電子輸送物質について、下記の表７中に示すように変更した以外は、実施例３４と同様の方法で、電子写真用感光体を作製した。
なお、各実施例において使用した一般式（１）で表される正孔輸送物質の正孔移動度は、その分子構造から、いずれも電界強度を２０Ｖ／μｍとしたとき６０×１０−６〜１２０×１０−６［ｃｍ２／Ｖ・ｓ］の範囲内にあると推定される。【０１１６】
【表７】
2019159342.tif 000035
【０１１７】
実施例３４〜４４および比較例２５〜３３において作製した感光体の電気特性、電位安定性、耐摩耗性、耐光性、フィルミング、および、耐汚染性について、正帯電単層型感光体の例と同様にして、評価を行った。その結果を、下記の表中に示す。【０１１８】
【表８】
2019159342.tif 000036
【０１１９】
上記表中の結果から、正帯電積層型感光体の電荷発生層中に特定の高移動度正孔輸送物質、ポリカーボネート樹脂および電子輸送物質の組合せを含有させることにより、耐汚染性を改善するとともに、比較例対比で１万枚繰り返し印字後の膜削れ量を５０％以上低減できることが明らかとなった。また、このとき、印字後の電位および画像評価において問題が見られることはなかった。
【符号の説明】
【０１２０】
１  導電性基体
２  下引き層
３  正帯電単層型の感光層
４  電荷発生層
５  電荷輸送層
６  負帯電積層型の感光層
７  正帯電積層型の感光層
８  感光体
２１  ローラ帯電部材
２２  高圧電源
２３  像露光部材
２４  現像器
２４１  現像ローラ
２５  給紙部材
２５１  給紙ローラ
２５２  給紙ガイド
２６  転写帯電器（直接帯電型）
２７  クリーニング装置
２７１  クリーニングブレード
２８  除電部材
６０  電子写真装置
３００  感光層
【図１】
2019159342.tif 000047
【図２】
2019159342.tif 000048
【図３】
2019159342.tif 000049
【図４】
2019159342.tif 000050
【国際調査報告】
2019159342.tif 000051
2019159342.tif 000052
2019159342.tif 000053
2019159342.tif 000054